폴리에테르 에 테르 케톤 수지 ( PEEK 450 G , Tm ＝ 335 ℃) 65 질량 ％ 와 , 비 정성 폴리에테르 이미드 수지 ( Ultem 1000 ) 35 질량 ％ 로 이루어지 는 수지 혼합물 100 질 량부 에 대하 여 , 평균 입경 5 ㎛, 평균 애 스펙 트 비 50 의 합성 마이카 를 39 질 량부 혼합 하 여 얻 어 진 열가소성 수지 조성물 을 용융 혼련 하 고 , 두께 100 ㎛ 의 필름 ( 절연 기재 ) 을 압출 하 였 다 . 얻 어 진 필름 의 양면 에 코로나 처리 를 실시 한 후 , 이 형 처리 된 PET 필름 상 에 디 메탈 릴 비스 페놀 A 50 질량 ％ 및 비스 ( 4 - 말레 이미드 페닐 ) 메탄 50 질량 ％ 의 비율 로 혼합 한 중합 성 단량체 를 함유 하 는 용액 을 도포 하 여 건조 고화 시켜 , 5 ㎛ 의 접착 층 을 형성 하 고 , 이것 을 절연 기재 의 양면 에 열 전사 하 였 다 .